(57)【要約】      （修正有）【課題】  非常に薄く、形状が額縁状のエッジシール部材を所定の位置に精度良く配置することのできる燃料電池用膜電極接合体の製造方法を提供する。【解決手段】電解質膜１１とエッジシール部材（ガスケット１４、ガスシール１５）の少なくとも一方のアクティブエリア（触媒層にあたる部分２５）の外周部に接着剤および／または粘着剤１６を形成すると共に、前記電解質膜１１とエッジシール部材をロール状（１１ａ、１４ａ、１５ａ）とし、前記電解質膜１１と前記エッジシール部材をロール（１１ａ、１４ａ、１５ａ）より引き出して前記接着剤および／または粘着剤１６を介して接合し、その後、前記エッジシール部材のアクティブエリア（触媒層にあたる部分）を切断除去することを特徴とする燃料電池用膜電極接合体１０の製造方法。【選択図】図３Ａ
2007299551.tif 000002
【特許請求の範囲】
【請求項１】
電解質膜とエッジシール部材とを接合して膜電極接合体を製造する方法であって、
前記電解質膜と前記エッジシール部材の少なくとも一方のアクティブエリアの外周部に接着剤および／または粘着剤を形成すると共に、前記電解質膜とエッジシール部材をロール状とし、
前記電解質膜と前記エッジシール部材をロールより引き出して前記接着剤および／または粘着剤を介して接合し、
その後、前記エッジシール部材のアクティブエリアを切断除去することを特徴とする燃料電池用膜電極接合体の製造方法。
【請求項２】
前記エッジシール部材のアクティブエリアの外周部にスリットが切られてロール状となっており、
前記アクティブエリアを切断除去する際に、前記エッジシール部材のアクティブエリアを前記スリットを利用して切断することを特徴とする請求項１に記載の燃料電池用膜電極接合体の製造方法。
【請求項３】
前記アクティブエリアを切断除去する際に、前記エッジシール部材のアクティブエリアを、トムソン刃型を用いたハーフカットおよび／またはレーザー光を用いたレーザーカットにて切断することを特徴とする請求項１または２に記載の燃料電池用膜電極接合体の製造方法。
【請求項４】
前記エッジシール部材が、電解質膜上に配置されるガスケットと、該ガスケット上に配置されるガスシールからなる複数の部材であって、
切断除去後の額縁状のガスケットが、切断除去後の額縁状のガスシールよりも大きく段差形状に形成され、
ガス拡散層が前記ガスケットとガスシールによる段差形状に対応する段差形状に形成されているものを用いることを特徴とする請求項１〜３のいずれか１項に記載の燃料電池用膜電極接合体の製造方法。
【請求項５】
請求項１〜４のいずれかに記載の方法を用いて製造してなることを特徴とする燃料電池用膜電極接合体。
【請求項６】
請求項５に記載の燃料電池用膜電極接合体を使用してなることを特徴とする燃料電池。
【請求項７】
電解質膜とエッジシール部材とを接合して燃料電池用膜電極接合体を製造するための装置であって、
ロール状となっている電解質膜及びエッジシール部材とを各々引き出して、前記電解質膜と前記エッジシール部材の少なくとも一方のアクティブエリアの外周部に形成されてなる接着剤および／または粘着剤を介して接合する手段と、
前記接合手段により電解質膜に接合されたエッジシール部材のアクティブエリアを切断除去する手段と、
を備えてなることを特徴とする燃料電池用膜電極接合体の製造装置。
【発明の詳細な説明】
【技術分野】
【０００１】
本発明は、電解質膜とエッジシール部材とを接合して燃料電池用膜電極接合体（以下、単にＭＥＡともいう。）を製造する方法および該方法に用いられる製造装置、並びに該製方法により得られたＭＥＡおよび該ＭＥＡを使用した燃料電池に関する。
【背景技術】
【０００２】
近年、エネルギー・環境問題を背景とした社会的要求や動向と呼応して、常温でも作動して高出力密度が得られる燃料電池が移動体用電源、定置型電源として注目されている。燃料電池は、電極反応による生成物が原理的に水であり、地球環境への悪影響がほとんどないクリーンな発電システムである。特に、固体高分子型燃料電池は、比較的低温で作動することから、燃料電池自動車から携帯機器（例えば、携帯電話、携帯情報端末、携帯音楽プレイヤー、ノート型パソコンなど）までの各種移動体用の電源として期待されている。
【０００３】
図１に、燃料電池セル（スタック）におけるＭＥＡの一般的な基本構造を示す。
【０００４】
図１に示すように、こうした燃料電池セルにおけるＭＥＡ１０の構造は、一般的には、電解質膜（以下、単に膜とも称する。）１０が一対の電極（アノード触媒層１２ａおよびカソード触媒層１２ｂ、更にはアノードガス拡散層１３ａおよびカソードガス拡散層１３ｂ）により挟持されてなるものである。即ち、ＭＥＡ１０の構造は、膜１１の両側に触媒層１２、ＧＤＬ１３の順に配されてなるのが一般的である。さらに、燃料電池のＭＥＡ１０の構成では、単セルの外周部からの微量リークやクロスリークを防止する為に該外周部をシールするために、膜の両側（空気極側及び燃料極側）の電極、ＧＤＬが形成されている部分の外周部に額縁状のガスケットがそれぞれ配置されている。さらに、燃料電池の単セル構造は、図１に示すＭＥＡ（ＧＤＬを含む。）をセパレータで挟持した構造となっている。上記したように、本明細書では、ＭＥＡにＧＤＬを含めて説明するが、かかるＧＤＬは、ＭＥＡとは別に、該ＭＥＡの両側に配置されてなる燃料電池セルの構成部材としてもよい。
【０００５】
こうしたＭＥＡ１０は、電解質膜１１（触媒層１２を塗布したもの）の触媒層１２部分の外周部に、ガスケット１４をホットプレスして、ホットメルト等の接着剤１６を介して接合し、更にガスケット１４の両側にガスシール１５をホットプレスして、ホットメルト等の接着剤１６を介して接合し、ＧＤＬ１３をガスシール１５の内周にセットして製造していた（例えば、特許文献１、２参照。）。
【特許文献１】特開平５−２４２８９７号公報
【特許文献２】特開平５−２１０７７号公報
【発明の開示】
【発明が解決しようとする課題】
【０００６】
しかしながら、特許文献１、２に記載してあるように従来の製造方法においては、電解質膜１１の外周部にエッジシール部材であるガスケット１４、ガスシール１５をホットプレス等でプレスして接合している。燃料電池自動車や載置用の電源などに用いられる燃料電池では、数百セル構成の燃料電池スタックを形成する必要があり、必要なセル数だけホットプレスが必要となる。そのため生産数量の増加に対応しきれないという問題があった。また、同時に生産コストも高くなっていた。
【０００７】
そこで、本発明者らにより、図２のようにロールツーロール（Ｒｏｌｌ  ｔｏ  Ｒｏｌｌ）工法でＭＥＡ（完成品）を製造する方法が検討されたが、ガスケット（厚さ数十μｍ程度）１４、ガスシール（厚さ百μｍ程度）１５は非常に薄く、なおかつ図４のように形状が額縁状になっているため、額縁状の細長い部分が特によれ易く形状保持か非常に難しく、圧延ローラ２１、２２で所定の位置に精度良く接合することが出来ないという問題があることがわかった。
【０００８】
そこで、本発明は、電解質膜とエッジシール部材とを接合してＭＥＡを製造する方法であって、なおかつ非常に薄く、形状が額縁状のエッジシール部材を所定の位置に精度良く配置することのできるＭＥＡの製造方法を提供することを目的とする。
【課題を解決するための手段】
【０００９】
そこで、本発明の上記目的は、電解質膜とエッジシール部材とを接合して膜電極接合体を製造する方法であって、
前記電解質膜と前記エッジシール部材の少なくとも一方のアクティブエリアの外周部に接着剤および／または粘着剤を形成すると共に、前記電解質膜とエッジシール部材をロール状とし、
前記電解質膜と前記エッジシール部材をロールより引き出して前記接着剤および／または粘着剤を介して接合し、
その後、前記エッジシール部材のアクティブエリアを切断除去することを特徴とする燃料電池用膜電極接合体の製造方法により達成することができる。
【発明の効果】
【００１０】
本発明によれば、電解質膜とエッジシール部材とを接合して膜電極接合体を製造する方法であって、前記電解質膜と前記エッジシール部材の少なくとも一方のアクティブエリアの外周部に接着剤および／または粘着剤を形成すると共に、前記電解質膜とエッジシール部材をロール状とし、前記電解質膜と前記エッジシール部材をロールより引き出して前記接着剤および／または粘着剤を介して接合し、その後、前記エッジシール部材のアクティブエリアを切断除去することで、エッジシール部材が所定の位置に精度良く接合されたＭＥＡを製造することが出来る。そのため、生産能力が大幅にアップし、コストも低減出来る。
【発明を実施するための最良の形態】
【００１１】
本発明のＭＥＡの製造方法は、電解質膜とエッジシール部材とを接合して膜電極接合体を製造する方法であって、
前記電解質膜と前記エッジシール部材の少なくとも一方のアクティブエリアの外周部に接着剤および／または粘着剤を形成すると共に、前記電解質膜とエッジシール部材をロール状とし、
前記電解質膜と前記エッジシール部材をロールより引き出して前記接着剤および／または粘着剤を介して接合し、
その後、前記エッジシール部材のアクティブエリアを切断除去することを特徴とするものである。
【００１２】
以下、本発明につき、最良の実施形態につき、図面を用いて説明する。図３Ａは、本発明の製造方法（第１の実施形態）における、電解質膜とエッジシール部材とを接合してＭＥＡを作製するための工程概略図である。
【００１３】
Ａ．第１の実施形態について
本発明の製造方法の第１の実施形態は、電解質膜とエッジシール部材とを接合してＭＥＡを製造する方法であって、
前記電解質膜と前記エッジシール部材の少なくとも一方のアクティブエリアの外周部に接着剤および／または粘着剤を形成すると共に、前記電解質膜とエッジシール部材をロール状とし（準備段階とする）、
前記電解質膜と前記エッジシール部材をロールより引き出して前記接着剤および／または粘着剤を介して接合し（接合工程とする）、
その後、前記エッジシール部材のアクティブエリアを切断除去する（切断除去工程とする）ことを特徴とするものであって、
前記エッジシール部材のアクティブエリアの外周部にスリットが切られてロール状となっており、
前記アクティブエリアを切断除去する際に、前記エッジシール部材のアクティブエリアを前記スリットを利用して切断することを特徴とするものである。これにより、ロールツーロール工法を単に転用した場合には、非常に薄く、なおかつ形状が額縁状になっているため、額縁状の細長い部分が特によれ易く形状保持か非常に難しいエッジシール部材が所定の位置に精度良く接合されたＭＥＡを製造することが出来る。そのため、生産能力が大幅にアップし、コストも低減出来る。また、本実施形態では、後述する他の実施形態に比べて、切断除去に要する作業工数が少なくてよい点で優れている。
【００１４】
本実施形態および以下に説明する第２および第３の実施形態では、上記切断除去工程後に更に外周部分やマニホールド穴をトムソン刃型等の適当なトリム手段を用いて最終トリムする（最終トリム工程とする）ことで、ＭＥＡ（または電解質膜にエッジシール構造）を形成するものである。
【００１５】
本発明の製造方法の第１の実施形態の概略図を図３に示す。
【００１６】
１．準備段階
図３の工程１のように、まず、電解質膜１１とエッジシール部材であるガスケット１４及びガスシール１５の少なくとも一方のアクティブエリアの外周部に接着剤および／または粘着剤を形成すると共に、前記電解質膜１１とエッジシール部材であるガスケット１４及びガスシール１５をそれぞれロール状としたロール１１ａ、１４ａ、１５ａを準備する。
【００１７】
ここで用いた前記電解質膜には、予め触媒層（図示せず）が電解質膜１１の両側に形成された電解質膜１１をロール状としたロール１１ａを用いて説明する。また、前記エッジシール部材には、ガスケット１４及びガスシール１５の複数の部材を用い、予めガスケット１４及びガスシール１５のアクティブエリアの外周部に接着剤および／または粘着剤（図示せず）が形成され、該アクティブエリアの外周部にスリットが切られてロール状となっているロール１４ａ、１５ａを用いて説明する。ただし、本発明では、これらの実施態様に制限されるものではない。
【００１８】
すなわち、当該工程で用いる電解質膜１１のロール１１ａには、触媒層を塗布したものを用いてもよいが、ロール１１ａにする際に、曲げ応力が加わることから、ロール１１ａから引き出し後の搬送過程で行ってもよい。例えば、ガスケット１４を接合する前の搬送過程で適当な方法、例えば、スプレーコーティング法、スクリーン印刷法、インクジェット法等の塗布手段を用いて電解質膜の両側に触媒インクを塗布し、適当な乾燥手段、例えば、ヒータ付きのロールや赤外線ヒータ等を用いて所望の触媒層を形成してもよい。あるいは、更に後の工程で、触媒層にあたる部分のシート部材であるガスケット１４、ガスシール１５を切断除去した後に、上記したような適当な方法にて触媒層を形成してもよい。これにより、触媒層に余分な曲げ応力等が加わらないようにすることができる点で優れている。特に、後者の場合には、電解質膜とシール部材を接合する際に触媒層との位置合わせが不要であるため、より簡便に精度良く接合することができる点で優れている。また、前者の場合には、電解質膜にシール部材が接合されていない為、触媒層の形成手段が制約されにくい点で優れている。また、予め電解質膜のアクティブエリアの外周部に接着剤および／または粘着剤を形成した電解質膜をロール状としたロール１１ａを用いてもよい。
【００１９】
ここにおいて、前記ガスケット１４及び前記ガスシール１５に用いるロール材１４ａ、１５ａは、図５のように最終的にエッジシールを形成する部分（図４のＭＥＡの外周に位置する額縁状のガスシール部材であるガスケット１４およびガスシール１５を形成する位置）５１については、ホットメルト等の接着剤および／または粘着剤（以下、単に接着剤等ともいう）１６が塗布してあるが、触媒層にあたる部分５２についてはホットメルト等の接着剤等１６を塗布していないものを用いる。更に、触媒層にあたる部分５２については、後工程で除去し易いようミシン目等のスリット５３が入れてあるものを用いる。この状態であれば、ガスケット１４（ロール１４ａ）、ガスシール１５（ロール１５ａ）は剛性を持つため、問題無くロールにて電解質膜１１の所定の位置に精度良く接合することが出来る。
【００２０】
ここで用いたガスケット１４の材質はＰＥＮ（ポリエチレンナフタレート）で、厚さは２０μｍであり、予め接着剤等１６ａとしてホットメルトを厚さ１０μｍで塗布したものを用いた。ただし、本発明では、これらの具体例に何ら制限されるものではない。なお、ガスケット１４の接着剤等１６ａは、電解質膜１１との接合面側のみに形成する。
【００２１】
また、ガスシール１５についても材質はＰＥＮ（ポリエチレンナフタレート）で、厚さは１００μｍであり、予め接着剤等１６ｂとしてホットメルトを厚さ１０μｍで塗布したものを用いた。ただし、本発明では、これらの具体例に何ら制限されるものではない。なお、ガスシール１５の接着剤等１６ｂは、ガスケット１４との接合面側のみに形成する。
【００２２】
上記のように、接着剤等１６にホットメルトなどの熱可塑性接着剤を用いるのが望ましい。これは、ヒータ付の圧延ローラを用いて簡単に接合させることができるためである。また、該ヒータ付の圧延ローラにより加熱溶融されるまでは接着性ないし粘着性を持たないので、ロール材１４ａ、１５ａとして取り扱い性に優れる為である。即ち、フィルムシートをロール状に巻き取り易く、また該ロール材からフィルムシートを大きなテンションをかけなくとも簡単に引き出す（供給する）ことができるためである。ただし、本実施形態では、図３に示す例示に何ら制限されるものではなく、上記圧延ローラとは別に該圧延ローラの直前に加熱手段、例えば、赤外線ヒータ等や加熱炉を設けておいて、接合するようにしてもよい。
【００２３】
さらに、図３では、予めガスケット１４やガスシール１５に接着剤等１６を形成したロール１４ａ、１５ａを準備することとしたが、ガスケット１４やガスシール１５のロール１４ａ、１５ａの段階では、予め接着剤等を形成することなく、ロール１４ａ、１５ａからガスケット１４やガスシール１５のシートを搬送する過程で、接着剤等１６を塗布した後、電解質膜１１と接合させてもよい。この場合には、接着剤等１６としてホットメルト等の熱可塑性接着剤に何ら制限されること無く、任意の接着剤ないし粘着剤を用いることができる。尚、粘着剤でもよいとしたのは、ガスケット１４やガスシール１５として、Ｏリングなどの弾性部材を用いてエッジシールする場合には、あくまでも当該粘着剤は、製造過程で精度良く電解質膜１１とエッジシール部材（ガスケット１４やガスシール１５）を位置合わせするためのものであるからである。この場合、電池運転中のエッジシール機構は、当該粘着剤により行うのではなく、燃料電池スタックのエンドプレートにより当該ＭＥＡ１０を両側から所定の圧力で締め付けられるので、Ｏリングなどと同様にガスケット１４やガスシール１５自身の弾性反発力を利用して行うことができるためである。
【００２４】
２．接合工程（準備段階を含む場合もある）
次に図３の工程２、３のように、前記電解質膜１１と前記エッジシール部材のガスケット１４及びガスシール１５をロール１１ａ、１４ａ，１５ａより引き出して前記接着剤および／または粘着剤を介して接合する。
【００２５】
電解質膜１１を搬送ローラ２５、２６、更には、圧延ローラ２１、２２等の搬送手段を用いて、ロール１１ａより引き出す。同様にしてガスケット１４、ガスシール１５をロール１４ａ、１５ａより引き出し、搬送中の電解質膜１１の両側にそれぞれ供給し、ヒータ２３付の圧延ローラ２１およびヒータ２４付きの圧延ローラ２２にて電解質膜１１の両側に順に接合する。
【００２６】
なお、図３、５では、電解質膜１１とガスケット１４との接合のために、ガスケット１４に接着剤等１６を形成した例を示したが、かかる例示に何ら制限されるものではなく、電解質膜１１とガスケット１４のいずれか少なくとも一方に接着剤等１６を設ければよい。電解質膜１１に接着剤等１６を設ける場合には、ガスケット１４との接合面側（両側）に接着剤等１６を形成すればよい。同様にガスケット１４とガスシール１５との接合のために、ガスシール１５に接着剤等１６を形成した例を示したが、かかる例示に何ら制限されるものではなく、ガスケット１４とガスシール１５のいずれか少なくとも一方に接着剤等１６を設ければよい。ガスシール１５に接着剤等１６を設ける場合には、ガスケット１４との接合面側に接着剤等１６を形成すればよい。したがって、場合によっては、ガスケット１４の両側に接着剤等１６を設けることで、電解質膜１１との接合およびガスシール１５との接合を行うようにすることもできる。
【００２７】
ここまでの段階で電解質膜１１の両側にガスケット１４、ガスシール１５の接合を完了したものが出来上がっているが、ここからガスケット１４、ガスシール１５のそれぞれ触媒層にあたる部分５２（図５参照）を除去する必要がある。
【００２８】
３．切断除去工程
そこで、図３に示すように、次の工程４において、前記エッジシール部材のアクティブエリアを切断除去する。
【００２９】
ここでは、電解質膜１１の両側にエッジシール部材であるガスケット１４及びガスシール１５が接合されて搬送されているシートから、ガスケット１４、ガスシール１５のアクティブエリアである触媒層にあたる部分（単に、触媒層部分ともいう）５２（図５参照）のガスケット１４、ガスシール１５を適当な切断除去手段を用いて切断除去する。本実施形態では、アクティブエリアである触媒層部分５２を切断除去する際に、エッジシール部材のガスケット１４及びガスシール１５のアクティブエリアである触媒層部分５２を前記スリット５３を利用して切断する。
【００３０】
図３Ａ，Ｂでは、適当な切断除去手段として、吸着パッド２８にガスケット１４、ガスシール１５の触媒層部分５２を吸着した状態で引張って引き剥がす吸着引き剥がし装置２７を用いて切断除去する例を示したが、これらに何ら制限されるものではない。この他にも、例えば、ロボットの爪などで、ガスケット１４、ガスシール１５の触媒層部分５２をつまんで、当該触媒層部分５２を切断除去する等の方法で引き剥がしてもよい。触媒層部分５２のガスケット１４、ガスシール１５は、いずれもミシン目５３等のスリット（図５参照）を起点に、比較的簡単に（わずかな外部からの引張力で）切断除去される。なお、図３Ｂに示すように、吸着引き剥がし装置２７では、固定部２９を設け、該固定部２９でガスケット１４、ガスシール１５の最終的にエッジシールを形成する部分（単にエッジシール部分ともいう）５１が引き剥がれないように押さえつけてから、触媒層部分５２の吸着引き剥がし操作を行うのが望ましい。なお、固定部２９は、エッジシール部分５１の形状と同様に額縁状の構造としてもよいし、当該エッジシール部分５１の額縁状の部分の任意に何点かを押さえて固定するものであってもよいなど、その使用目的が達成されるものであれば、如何なる構成（構造）であってもよい。また、吸着パッド２８も、車両の駆動電源のように大型の燃料電池が求められるような場合などにおいては、対応する触媒層の面積も大きくなり、触媒層部分５２全体を１つの吸着パッド２８で吸引するのは困難となることから、複数の吸着パッド２８を触媒層部分５２の各所に適当に配置するようにしてもよい。これにより、各吸着パッド２８の吸引力を抑えることができ、効率よく触媒層部分５２を引き剥がすことができる。
【００３１】
なお、図３Ｂでは、電解質膜１１の片側（上部側）のみに吸着引き剥がし装置２７が設置されている様子を示したが、実際には、図３Ａに示すように、膜の両側に吸着引き剥がし装置２７を設けておき、上下の吸着引き剥がし装置２７の固定部２９により電解質膜を挟んで固定するのが望ましい。ロールツーロール工法にて搬送中の電解質膜１１には、一定のテンションが掛かっているため、膜の片側のみから該固定部２９をエッジシール部分５１に押し当ててもよい。同様に、図３Ａでは、搬送方向の上下にそれぞれ１台ずつ吸着引き剥がし装置２７を配置しているが、実際には、ガスケット１４用とガスシール１５用とを別々に搬送方向の上下にそれぞれ１台ずつ配置（全体で４台の吸着引き剥がし装置２７を配置）してもよい。この点に関しては、後述する第２および第３の実施形態に用いる切断除去手段に関しても同様であり、図１０にあるように、１台のトムソン刃型装置だけではなく、最も効率が良くなるように、複数のトムソン刃型装置やレーザー装置を搬送方向に適当に配置するのが望ましい。
【００３２】
４．最終トリム工程
最後に、図３Ａに示すように、工程５にて外周部分（図示せず）やマニホールド穴４１（図４参照）をトムソン刃型等の適当なトリム手段を用いて最終トリムすること（最終トリム工程とする）により、完成品（例えば、ＭＥＡ１０）を得ることが出来る。なお、図３Ａに示す完成品には、以下に説明するように、触媒層やＧＤＬが含まれていない場合もある。
【００３３】
すなわち、触媒層やＧＤＬ（図示せず）は、図３Ａの額縁状に中央部が切断除去される前のロールシート状のガスケット１４及びガスシール１５を適用して、電解質膜とエッジシール部材とを接合してＭＥＡ１０を作製する方法にて、所望の完成品（例えば、電解質膜にエッジシール部材が形成され、最終トリムされたもの）を完成させた後に、個々の完成品に触媒層やＧＤＬを設置してもよいし、上記工程４の切断除去工程後に、必要に応じて行ってもよい。即ち、電解質膜１１に触媒層を形成していれば、直ちにＧＤＬを設置すればよいが、電解質膜１１に触媒層が形成されていない場合には、上記工程４と当該工程５の間の搬送過程で、適宜、触媒層形成工程、更にはＧＤＬ形成工程を行ってもよい。量産化により大量生産を行う場合には、図３Ａに示す電解質膜とエッジシール部材とを接合してＭＥＡを作製する方法にて完成品（電解質膜にエッジシール部材が形成され、最終トリムされたもの）を完成させた後に、触媒層やＧＤＬを設置するよりは、適当な段階（上記工程２の接合前の段階、あるいは上記工程４と当該工程５の間など）で所定の位置に触媒層を形成し、更に上記工程４と当該工程５の間の搬送過程で、触媒層上にＧＤＬを設置するのが望ましいと言える。
【００３４】
Ｂ．第２の実施形態について
本発明の製造方法の第２の実施形態は、電解質膜とエッジシール部材とを接合してＭＥＡを製造する方法であって、
前記電解質膜と前記エッジシール部材の少なくとも一方のアクティブエリアの外周部に接着剤および／または粘着剤を形成すると共に、前記電解質膜とエッジシール部材をロール状とし（準備段階とする）、
前記電解質膜と前記エッジシール部材をロールより引き出して前記接着剤および／または粘着剤を介して接合し（接合工程とする）、
その後、前記エッジシール部材のアクティブエリアを切断除去する（切断除去工程とする）ことを特徴とするものであって、
前記アクティブエリアを切断除去する際に、前記エッジシール部材のアクティブエリアを、適当な切断（除去）手段としてトムソン刃型を用いたハーフカットにて切断（除去）することを特徴とするものである。
【００３５】
本実施形態では、上記第１の実施形態のように、ミシン目等のスリット５３（図５参照）を利用してではなく、例えば、図６、７のように、トムソン刃型６１、７１を用いたハーフカットにてガスシール１５およびガスケット１４の触媒層部分５２を順次切断（除去）することを特徴とするものである。これにより、ロールツーロール工法を単に転用した場合には、非常に薄く、なおかつ形状が額縁状になっているため、額縁状の細長い部分が特によれ易く形状保持か非常に難しいエッジシール部材が所定の位置に精度良く接合されたＭＥＡを製造することが出来る。そのため、生産能力が大幅にアップし、コストも低減出来る。また、本実施形態では、位置ずれ管理が簡単で作業性がよい。即ち、ミシン目のようなスリットであれば、接合により除去すべきアクティブエリアがミシン目と微妙に位置ズレしていても、ミシン目の位置を補正できないが、本実施形態であれば、接合により除去すべきアクティブエリアに対応して、トムソン型のトムソン刃の微妙な位置補正ができるようにしておくことで、位置ズレ補正を行った上でハーフカットにて切断（除去）することができるためである。
【００３６】
本発明の製造方法の第２の実施形態の概略図を図１０に示す。
【００３７】
１．準備段階から接合工程まで
まず、図１０の工程１、２、３にて、電解質膜１１、ガスケット１４、ガスシール１５を上記第１の実施形態で説明した図３の工程１、２、３と同様にしてロール状とする。次に電解質膜１１、ガスケット１４、ガスシール１５を、工程１で得られたロール１１ａ、１４ａ、１５ａより引き出して順次供給（搬送）し、電解質膜１１の両側にガスケット１４及びガスシール１５をヒータ２３付の圧延ローラ２１及びヒータ２４付の圧延ローラ２２等の搬送手段を用いて、接着剤等１６を介して順に接合する。詳しくは、上記第１の実施形態で説明した通りであるので、ここでの説明は省略する。
【００３８】
ただし、本実施形態の図１０で用いたガスケット１４、ガスシール１５は、図９のように、エッジシールを形成する部分５１にホットメルト等の接着剤等１６が塗布してあり、触媒層部分５２にはホットメルト等の接着剤等が塗布されていない（ここまでは第１の実施形態の図４のものと同じである）が、ミシン目等のスリット（図５の符号５３参照）も入っていないものを用いる。
【００３９】
２．切断除去工程
次に、図１０に示すように、工程４で、触媒層部分の切断（除去）手段として、トムソン刃型６１、７１（図６、７参照）を用いたハーフカットで触媒層にあたる部分５２（図６、７、９、参照）を切断除去する。
【００４０】
まず、図６のように、ハーフカットでは、トムソン刃型６１のトムソン刃６２の切断高さを０．０１ｍｍ以下の精度で制御することにより、ガスケット１４を切断することなく、ガスシール１５のみを切断する。ここにおいて、ガスシール１５は図９のように触媒層部分５２にホットメルト等の接着剤等が塗布されていないため、ガスシール１５とガスケット１４は接合されていない。従って、ガスシール１５の触媒層部分５２は切断後に容易に除去することが出来る。切断後のガスシール１５の触媒層部分５２の除去には、例えば、第１の実施形態で用いた吸着引き剥がし装置２７（特に吸着機能を利用する）やロボットの爪などでガスシール１５の触媒層部分５２をつまんで、当該触媒層部分５２を除去する方法等を適宜利用することも可能であるが、エアを吹付けるだけでも切断後のガスシール１５の触媒層部分５２であれば簡単に除去することができる。
【００４１】
続いて、図７のようにガスケット１４をハーフカットにて切断する。この場合も同様にトムソン刃型７１のトムソン刃７２の切断高さを０．０１ｍｍ以下の精度で制御することにより、電解質膜１１を切断することなくガスケット１４のみを切断する。ガスケット１４の場合も上記ガスシール１５と同様に図９のように触媒層部分５２にホットメルト等の接着剤等が塗布されていないため、触媒層部分５２は切断後に、上記ガスシール１５と同様に容易に除去することが出来る。なお、上記除去は、機械化（自動化）するのが望ましいが、人が剥がしてもよく、かかる態様も本発明に含まれるものとする。
【００４２】
更に、反対側の面も同様にハーフカットにてガスシール１５、ガスケット１４を切断し、除去することにより、図１に示す形状の燃料電池用ＭＥＡのエッジシール構造を形成することが出来る。
【００４３】
４．最終トリム工程
最後に、第１の実施形態の図３Ａで説明したと同様にして、図１０に示すように、工程５にて外周部分（図示せず）やマニホールド穴４１（図４参照）をトムソン刃型３０等の適当なトリム手段を用いて最終トリムすることにより、完成品（例えば、ＭＥＡ１０）を得ることが出来る。なお、図１０に示す完成品にも、第１の実施形態の図３Ａで説明したと同様に触媒層やＧＤＬが含まれていない場合もある。詳しくは、第１の実施形態の図３Ａ及び工程５の最終トリム工程で説明した通りであるので、ここでの説明は省略する。
【００４４】
Ｃ．第３の実施形態について
本発明の製造方法の第３の実施形態は、電解質膜とエッジシール部材とを接合してＭＥＡを製造する方法であって、
前記電解質膜と前記エッジシール部材の少なくとも一方のアクティブエリアの外周部に接着剤および／または粘着剤を形成すると共に、前記電解質膜とエッジシール部材をロール状とし（準備段階とする）、
前記電解質膜と前記エッジシール部材をロールより引き出して前記接着剤および／または粘着剤を介して接合し（接合工程とする）、
その後、前記エッジシール部材のアクティブエリアを切断除去する（切断除去工程とする）ことを特徴とするものであって、
前記アクティブエリアを切断除去する際に、前記エッジシール部材のアクティブエリアを、適当な切断（除去）手段としてトムソン型を用いたハーフカットとレーザーを用いたレーザーカットにて切断（除去）することを特徴とするものである。
【００４５】
本実施形態でも、上記第１の実施形態の図３Ａ，Ｂで説明したように、ミシン目等のスリット５３（図５参照）を利用してではなく、ガスシール１５の触媒層部分の切断（除去）は第２の実施形態と同様にトムソン刃型を用いたハーフカットにて行い、ガスケット１４の触媒層部分５２の切断（除去）はレーザーを用いたレーザーカットによって行うことを特徴とするものである。これにより、ロールツーロール工法を単に転用した場合には、非常に薄く、なおかつ形状が額縁状になっているため、額縁状の細長い部分が特によれ易く形状保持か非常に難しいエッジシール部材が所定の位置に精度良く接合されたＭＥＡを製造することが出来る。そのため、生産能力が大幅にアップし、コストも低減出来る。また、本実施形態でも、第２の実施形態と同様に、位置ずれ管理が簡単で作業性がよい。
【００４６】
本発明の製造方法の第３の実施形態の概略図は、第２の実施形態の概略図と同様であるため、先に説明した図１０を用いて説明する。
【００４７】
１．準備段階から接合工程まで
第３の実施形態においても、まず、図１０の工程１、２、３にて、電解質膜１１、ガスケット１４、ガスシール１５を上記第１の実施形態で説明した図３の工程１、２、３と同様にしてロール状とする。次に電解質膜１１、ガスケット１４、ガスシール１５を、工程１で得られたロール１１ａ、１４ａ、１５ａより引き出して順次供給（搬送）し、電解質膜１１の両側にガスケット１４及びガスシール１５をヒータ２３付の圧延ローラ２１及びヒータ２４付の圧延ローラ２２等の搬送手段を用いて、接着剤等１６を介して順に接合する。詳しくは、上記第１の実施形態で説明した通りであるので、ここでの説明は省略する。
【００４８】
ただし、本実施形態の図１０で用いたガスケット１４、ガスシール１５でも、図９のように、エッジシールを形成する部分５１にホットメルト等の接着剤等１６が塗布してあり、触媒層にあたる部分５２にはホットメルト等の接着剤等が塗布されていない（ここまでは第１の実施形態の図４のものと同じである）が、ミシン目等のスリット（図５の符号５３参照）も入っていないものを用いる。
【００４９】
２．切断除去工程
次に、図１０に示すように、工程４で、触媒層部分の切断（除去）手段としてトムソン刃型（図６参照）を用いたハーフカットでガスシール１５の触媒層部分５２（図６参照）を切断（除去）し、更にレーザー（図８参照）によるレーザーカットでガスケット１４の触媒層部分５２（図８参照）を切断（除去）する。
【００５０】
まず、図６のように、ハーフカットでは、トムソン刃型６１のトムソン刃６２の切断高さを０．０１ｍｍ以下の精度で制御することにより、ガスケット１４を切断することなく、ガスシール１５のみを切断する。こうした制御は、ストローク管理することで簡単に制御することができる。例えば、トムソン刃型６１のストローク軸に適当なストッパなどを設置することで簡単に調節可能である。したがって、こうした精度に対応可能なように、ガスケット１４、ガスシール１５および接着剤等１６の厚さが同程度以下の精度に加工されたロール材を用いる必要がある。ここにおいて、ガスシール１５は図９のように触媒層部分５２にホットメルト等の接着剤等が塗布されていないため、ガスシール１５とガスケット１４は接合されていない。従って、ガスシール１５の触媒層部分５２は切断後に容易に除去することが出来る。切断後のガスシール１５の触媒層部分５２の除去には、例えば、第１の実施形態で用いた吸着引き剥がし装置２７（特に吸着機能を利用する）やロボットの爪などでガスシール１５の触媒層部分５２をつまんで、当該触媒層部分５２を除去する方法等を適宜利用することも可能であるが、エアを吹付けるだけでも切断後のガスシール１５の触媒層部分５２であれば簡単に除去することができる。
【００５１】
続いて、図８に示すように、ハーフカットにてガスシール１５の触媒層部分５２を除去済みの電解質膜（工程４内の搬送品）に関して、レーザーヘッド８１から所定強度のレーザー光８２を照射することにより、ガスケット１４を切断することが出来る。
【００５２】
ここで、電解質膜１１は無色透明であるため、上面のガスケット１４ｂを切断したレーザー光８２は電解質膜１１を傷つけずに透過し、反対面のガスケット１４ｃ（更には、反対面のガスシール１５ｃ）も切断する。これにより、ガスケット１４を両面同時に切断、除去することが出来る。レーザーカットを用いる場合は、ガスケット１４、ガスシール１５はレーザー光８２を吸収し易いよう黒色等に着色することが必要である。かかる黒色等の着色剤としては、特に制限されるものではなく、電気絶縁性の顔料、染料などを用いることができる。かかる着色剤の添加量は、ガスシール特性を損なわない範囲内で、所望のレーザー光の吸収による切断が容易に行える範囲で適量加えればよく、特に制限されるものではない。
【００５３】
また、レーザー（装置）としては、特に制限されるものではなく、ＹＡＧレーザー、半導体レーザー、ＣＯ２レーザーなど、従来公知の各種レーザーを用いることができる。
【００５４】
また、上記レーザー（装置）によるレーザー光８２の照射条件としては、上記したように着色剤の色や添加量やシール材の種類などに応じて適宜決定すればよいものであり、特に電解質膜を透過しえることから、強力なレーザー光を照射しても特に問題はない。経済性を勘案すれば、具体的には、例えば、１００〜５００Ｗでレーザーを照射すればよい。また、レーザー光８２のスポットは０．１ｍｍ程度に調整するのが望ましい。レーザー光で切断後のカスケット１４と触媒層１２やＧＤＬ１３との間は、図１に示すように、隙間が無いように形成するのが望ましいためである。かかる観点からは、切断後のカスケット１４の一部が触媒層１２と重なるように形成するのが望ましく、そうした場合には、第１または第２の実施形態による製造方法が適していると言える。
【００５５】
レーザーカットの後、反対面のガスシール１５ｃを、ガスシール１５ｂと同様にハーフカットにて切断し、除去することにより、図１に示す形状の燃料電池用ＭＥＡのエッジシール構造を形成することが出来る。
【００５６】
なお、第２または第３の実施形態で、１種のエッジシール部材を用いる場合には、トムソン型を用いたハーフカットのみで切断（除去）することもできるし、レーザー光を用いたレーザーカットのみで切断（除去）することもできる。特に後者では、トムソン刃型６１のトムソン刃６２の切断高さを０．０１ｍｍ以下の精度で制御する必要が無く、簡便に行うことができる点で優れている。一方、前者では、黒色などの着色剤を加える必要が無い点で、使用する着色剤の添加量などの調整を行う必要が無い点で優れている。
【００５７】
４．最終トリム工程
本実施形態においても、最後に、第１の実施形態の図３Ａで説明したと同様にして、図１０に示すように、工程５にて外周部分（図示せず）やマニホールド穴４１（図４参照）をトムソン刃型３０等の適当なトリム手段を用いて最終トリムすることにより、完成品（例えば、ＭＥＡ１０）を得ることが出来る。なお、図１０に示す完成品にも、第１の実施形態の図３で説明したと同様に触媒層やＧＤＬが含まれていない場合もある。詳しくは、第１の実施形態の図３Ａ及び工程５の最終トリム工程で説明した通りであるので、ここでの説明は省略する。
【００５８】
尚、第１〜第３の実施形態では、電解質膜１１は予め触媒層１２が形成されたものを用いたが、触媒層１２は上記したように、電解質膜とエッジシール部材とを接合してＭＥＡを製造する際にロール搬送する過程、例えば、工程２でガスケット１４、ガスシール１５を接合する前の工程１〜２の間、あるいはガスケット１４、ガスシール１５を接合した後の工程４と工程５の間で塗布、形成してもかまわない。
【００５９】
また、第１〜第３の実施形態では、いずれもエッジシール部材として、ガスケット１４、ガスシール１５の２種のシール部材を用いて説明したが、本発明は、これに何ら制限されるものではなく、必要に応じて１または２以上のシール部材を用いて、エッジシール構造を形成してもよい。部品点数の削減および製造工数の低減からは、１種のエッジシール部材としてもよい。一方、エッジシール部材として、第１〜第３の実施形態で説明したようにガスケット１４、ガスシール１５の２種のシール部材を用いる場合には、図１に示すように、ガスケット１４の大きさをガスシール１５よりも大きくして段差構造とし、これに対応する段差形状を有するＧＤＬ１３を設置するのが特に望ましいものである。かかる構成とすることにより、電解質膜の破損がなく、信頼性に優れた構造とすることができる。詳しくは、電解質膜１１に加わる反応ガスの差圧の増大や機械的ストレスに耐える強度を大幅に高める機能が得られ、電解質膜の破損を防止し、電解質膜のガスシール機能が失われるのを防止することができる点で極めて優れている。上記したように、ガスケット１４、ガスシール１５の２種のシール部材は、その形状（大きさ）を変えることが性能向上につながるものであり、材質などに関しては共通化した方が接着剤等の選定が容易である。
【００６０】
以上が、本発明のＭＥＡの製造方法およびその製造装置、並びに該製造方法により得られるＭＥＡの説明である。
【００６１】
次に、図１に示す構成（構造）のＭＥＡを用いた本発明の燃料電池の各構成要件につき簡単に説明するが、本発明はこれらに何ら制限されるものではない。
【００６２】
（Ｉ）構成
本発明に係るＭＥＡを用いた燃料電池セルの基本構成を模式的に表した断面概略図を図１１に示す。
【００６３】
図１１に示すように、本発明の燃料電池セル９１は、電解質膜１１の両面には、触媒層１２が接合され、その外側にはＧＤＬ１３が配置されている。その外側には燃料極及び酸素極セパレータ１７、１８が配置されている。該セパレータ１７、１８の内部に設けられたガス流路（溝）１９、２０を通じて、水素含有ガス（以下、単にＨ２とも略記する。）及び酸素含有ガス（以下、単にＡｉｒとも略記する。）が燃料極側及び酸素極側のＧＤＬ１３、触媒層１２にそれぞれ供給される。また、ガスが外部へ漏洩することを防止するために、電解質膜１１とセパレータ１７、１８との間の外周部に、エッジシール部材としてガスケット１４、ガスシール１５にそれぞれ配置されている。以下、各構成要件ごとに説明する。
【００６４】
［電解質膜］
電解質膜１１の材質は、特に制限されるものではない。従来公知のものであれば特に制限されることなく用いることができる。具体的には、ポリマー骨格の全部又は一部がフッ素化されたフッ素系ポリマーであってイオン交換基を備えた電解質、または、ポリマー骨格にフッ素を含まない炭化水素系ポリマーであってイオン交換基を備えた電解質、などが挙げられる。
【００６５】
前記イオン交換基としては、特に制限されないが、−ＳＯ３Ｈ、−ＣＯＯＨ、−ＰＯ（ＯＨ）２、−ＰＯＨ（ＯＨ）、−ＳＯ２ＮＨＳＯ２−、−Ｐｈ（ＯＨ）（Ｐｈはフェニル基を表す）等の陽イオン交換基、−ＮＨ２、−ＮＨＲ、−ＮＲＲ’、−ＮＲＲ’Ｒ’’＋、−ＮＨ３＋等（Ｒ、Ｒ’、Ｒ’’は、アルキル基、シクロアルキル基、アリール基等を表す）等の陰イオン交換基などが挙げられる。
【００６６】
前記フッ素系ポリマーであってイオン交換基を備えた電解質としては、具体的には、ナフィオン（登録商標、デュポン社製）、アシプレックス（登録商標、旭化成株式会社製）、フレミオン（登録商標、旭硝子株式会社製）等のパーフルオロカーボンスルホン酸系ポリマー、ポリトリフルオロスチレンスルフォン酸系ポリマー、パーフルオロカーボンホスホン酸系ポリマー、トリフルオロスチレンスルホン酸系ポリマー、エチレンテトラフルオロエチレン−ｇ−スチレンスルホン酸系ポリマー、エチレン‐テトラフルオロエチレン共重合体、ポリテトラフルオロエチレン−ｇ−ポリスチレンスルホン酸系ポリマー、ポリフッ化ビニリデン−ｇ−ポリスチレンスルホン酸系ポリマーなどが好適な一例として挙げられる。
【００６７】
前記炭化水素系ポリマーであってイオン交換基を備えた電解質としては、具体的には、ポリサルホンスルホン酸系ポリマー、ポリエーテルエーテルケトンスルホン酸系ポリマー、ポリベンズイミダゾールアルキルスルホン酸系ポリマー、ポリベンズイミダゾールアルキルホスホン酸系ポリマー、架橋ポリスチレンスルホン酸系ポリマー、ポリエーテルサルホンスルホン酸系ポリマー等が好適な一例として挙げられる。
【００６８】
電解質膜１の材質は、高いイオン交換能を有し、化学的耐久性・力学的耐久性、などに優れることから、前記フッ素系ポリマーであってイオン交換基を備えた電解質を用いるのが好ましく、なかでも、ナフィオン（登録商標、デュポン社製）、アシプレックス（登録商標、旭化成株式会社製）などがより好ましく利用できる。
【００６９】
電解質膜１１の膜厚は、得られる燃料電池の特性を考慮して適宜決定することができるが、５〜１００μｍが好ましく、より好ましくは１０〜５０μｍ、特に好ましくは１５〜３０μｍである。電解質膜の膜厚が５μｍ以上であると製膜時の強度や燃料電池作動時の耐久性の点から好ましく、１００μｍ以下であると燃料電池作動時の出力特性の点から好ましい。
【００７０】
なお、本発明では、燃料電池の酸素極及び燃料極の両電極間に介在される電解質成分を含有してなる構成部材を、電解質膜と称したが、決してその名称に拘泥されるものではなく、燃料電池に用いられる使用目的からみて、例えば、電解質層や電解質などと称される場合であっても、本発明でいう電解質膜に含まれる場合があることはいうまでもない。他の構成要件についても同様であり、その名称に拘泥されるものではなく、使用目的に照らしてその同一性を判断すればよい。
【００７１】
［触媒層］
電解質膜１１の両面（空気極側および燃料極側）にそれぞれ形成される触媒層１２は、いずれも導電性担体に触媒粒子が担持されてなる触媒物質（以下、電極触媒ともいう）とプロトン導電性を有する電解質樹脂（以下、バインダともいう）で構成されている。
【００７２】
（１）電極触媒
各触媒層に含まれる電極触媒は、触媒粒子を担持した導電性担体からなる。
【００７３】
（ｉ）触媒粒子
導電性担体に担持される触媒粒子としては、アルミニウム、ケイ素、リン、チタン、バナジウム、クロム、マンガン、鉄、コバルト、ニッケル、銅、ガリウム、ゲルマニウム、セレン、ジルコニウム、モリブデン、ルテニウム、ロジウム、パラジウム、すず、アンチモン、テルル、タングステン、レニウム、オスミウム、イリジウム、白金、金、鉛およびビスマスよりなる群から選択される１種、もしくは、この群から選択される少なくとも２種の合金を用いることができる。発電特性、耐久性、一酸化炭素などに対する耐被毒性および耐熱性などの点から、白金、白金−鉄合金、白金−コバルト合金、白金−ニッケル合金、白金−モリブデン合金、または白金−ルテニウム合金が好ましい。
【００７４】
触媒粒子の平均粒子径は、１〜３０ｎｍが好ましい。平均粒子径が１ｎｍ以上であると比表面積に見合った触媒活性が得られる点から好ましく、３０ｎｍ以下であると触媒活性の点から好ましい。本発明における触媒の平均粒子径は、Ｘ線回折における触媒粒子の回折ピークの半値幅より求められる結晶子径、または透過型電子顕微鏡像より得られる触媒粒子の粒子径の平均値を求めることにより得ることができる。
【００７５】
（ｉｉ）導電性担体
導電性担体は、触媒を所望の分散状態で担持させるための比表面積を有し、集電体として機能する導電性を有しているものであればよい。導電性担体の材質としては、例えば、ケッチェンブラックＴＭまたはアセチレンブラックなどのカーボンブラック、活性炭、コークス、天然黒鉛または人造黒鉛などのグラファイト、メソカーボンマイクロビーズ、ガラス状炭素粉体、およびカーボンナノチューブなどの主成分がカーボンであるものが好ましい。なお、「主成分がカーボンである」とは、主成分として炭素原子を含むことをいい、炭素原子のみからなる、実質的に炭素原子からなる、の双方を含む概念である。場合によっては、燃料電池の特性を向上させるために、炭素原子以外の元素が含まれていてもよい。なお、実質的に炭素原子からなるとは、２〜３質量％程度以下の不純物の混入が許容されることを意味する。
【００７６】
導電性担体の平均一次粒子径は、２ｎｍ〜１μｍが好ましく、より好ましくは５〜２００ｎｍ、特に好ましくは１０〜１００ｎｍである。平均一次粒子径が２ｎｍ以上であると有効な導電性ネットワークを形成するという点から好ましく、１μｍ以下であると触媒層の厚みを適切な範囲で制御できる点から好ましい。
【００７７】
導電性担体への触媒粒子の担持は公知の方法で行うことができる。
【００７８】
例えば、触媒金属を第一の溶媒に溶解して触媒金属水溶液を調製する。次に、カーボン粒子などの導電性担体、触媒金属水溶液、および還元剤を第二の溶媒に加えた混合液を調製し、触媒金属を還元・析出させカーボン粒子などの導電性担体に担持させることができる。次に、濾過により固形分を分離した後、固形分を乾燥することにより電極触媒を得ることができる。
【００７９】
触媒金属水溶液として、触媒として白金を用いる場合、塩化白金酸溶液またはジニトロジアミン白金錯体溶液などを用いることができる。還元剤として例えば、炭素数１〜６の有機酸類、アルコール類、炭素数１〜３のアルデヒド類、水酸化ホウ素ナトリウムおよびヒドラジンなどを用いることができる。炭素数１〜６の有機酸類としては特に限定されないが、ギ酸、酢酸、シュウ酸またはクエン酸などが挙げられる。アルコール類としては特に限定されないが、メタノール、エタノール、エチレングリコール、２−プロパノールまたは１，３−プロパンジオールなどが挙げられる。炭素数１〜３のアルデヒド類としては特に限定されないが、ホルムアルデヒド、アセトアルデヒドまたはアクロレインなどを用いることができる。第二の溶媒として、水を用いることができる。
【００８０】
導電性担体に対する触媒粒子の含有率は特に限定されないが、５〜８０質量％が好ましく、より好ましくは１０〜７５質量％、特に好ましくは１５〜７０質量％である。触媒粒子の含有量が５質量％以上であると高い触媒活性を維持できる点で好ましく、８０質量％以下であると高い耐久性を維持できる点で好ましい。触媒粒子の担持量は誘導結合プラズマ発光分光法（ＩＣＰ）により求めることができる。
【００８１】
（２）バインダ
触媒層に含まれるプロトン導電性を有するバインダ（ないし高分子電解質）は、電極触媒の少なくとも一部を被覆しているのが好ましい。これにより、プロトン伝導性などを向上させるだけでなく、電極構造を安定して維持することができ、電極性能を高めることができる。
【００８２】
上記バインダとしては、特に限定されないが、上述の電解質膜の項で記載した高分子電解質を好ましく用いることができる。即ち、Ｎａｆｉｏｎ溶液などのパーフルオロスルホン酸ポリマー系のプロトン導電体、リン酸などの無機酸を炭化水素系高分子化合物にドープさせたもの、一部がプロトン導電体の官能基で置換された有機／無機ハイブリッドポリマー、高分子マトリックスにリン酸溶液や硫酸溶液を含浸させたプロトン導電体などからなるイオン交換樹脂が挙げられる。パーフルオロスルホン酸ポリマー系のプロトン導電体として、具体的には、炭素原子とフッ素原子のみからなる重合体だけではなく、水素原子が全てフッ素原子と置換されていれば酸素原子等を含有するものなどが挙げられ、ＣＦ２＝ＣＦ２に基づく重合単位とＣＦ２＝ＣＦ−（ＯＣＦ２ＣＦＸ）ｍ−Ｏｐ−（ＣＦ２）ｎ−ＳＯ３Ｈに基づく重合単位（式中、Ｘはフッ素原子又はトリフルオロメチル基であり、ｍは０〜３の整数であり、ｎは１〜１２の整数であり、ｐは０又は１である。）とを含む共重合体などがある。
【００８３】
バインダと導電性担体との質量比は、順に、０．３：１〜１．３：１が好ましく、より好ましくは０．５：１〜１．１：１である。導電性担体質量に対してバインダ成分である高分子電解質の質量比が０．３倍以上であると触媒層内の良好なイオン伝導性の点で好ましく、１．３倍以下であると触媒層内のガス拡散及び水の排出の点で好ましい。
【００８４】
各触媒層には、さらに、撥水性高分子や、その他の各種添加剤が含まれていてもよい。撥水性高分子が含まれていることにより、得られる触媒層の撥水性を高めることができ、発電時に生成した水などを速やかに排出することができる。撥水性高分子の混合量は、本発明の作用効果に影響を与えない範囲で適宜決定することができる。上述の撥水性高分子として例えば、ポリプロピレン、ポリエチレン、または、ポリフッ化ビニリデン（ＰＶｄＦ）、ポリテトラフルオロエチレン（ＰＴＦＥ）、ポリヘキサフルオロプロピレンもしくはこれらのモノマーの共重合体（例えば、テトラフルオロエチレン−ヘキサフルオロプロピレン共重合体など）などのフッ素系の高分子材料などを用いることができる。
【００８５】
本発明における触媒層の厚さ（片面）は、特に限定されないが、０．１〜１００μｍが好ましく、より好ましくは１〜２０μｍである。触媒層の厚さが０．１μｍ以上であると所望する発電量が得られる点で好ましく、１００μｍ以下であると高出力を維持できる点で好ましい。
【００８６】
［ＧＤＬ］
ＧＤＬ１３は、ＭＥＡ１０の構成部材に含めてもよいし、ＭＥＡ１０以外の燃料電池セル９１の構成部材としてもよい。
【００８７】
ＧＤＬ１３としては、特に限定されないが、炭素製の織物、紙状抄紙体、フェルト、不織布といった導電性及び多孔質性を有するシート状材料を基材とする多孔質基材などが挙げられる。また、ＧＤＬでも触媒層と同様に撥水性を高めてフラッディング現象を防ぐために、公知の手段を用いて、前記ＧＤＬの撥水処理を行ったり、前記ＧＤＬ１３上に炭素粒子集合体からなる層（図示せず）を形成してもよい。
【００８８】
本発明のＭＥＡ１０の構成を有する燃料電池において、触媒層１２、ＧＤＬ１３、および電解質膜１１の厚さは、燃料ガスの拡散性などを向上させるには薄い方が望ましいが、薄すぎると十分な電極出力が得られない。従って、所望の特性を有するＭＥＡ（燃料電池）が得られるように適宜決定すればよい。
【００８９】
［セパレータ］
燃料極及び酸素極セパレータ１７、１８としては、カーボンペーパー、カーボンクロス、緻密カーボングラファイト、炭素板等のカーボン製や、ステンレス等の金属製のものなど、特に制限されるものではなく、従来公知のものを用いることができる。また、前記セパレータ１７、１８は、空気と燃料ガスとを分離する機能を有するものであり、それらの流路を確保するために所望の形状に加工されたガス流路（溝）１９、２０が形成されているのが望ましく、従来公知の技術を適宜利用することができる。セパレータ４、５の厚さや大きさ、流路溝１９、２０の形状などについては、特に限定されず、得られる燃料電池の出力特性などを考慮して適宜決定すればよい。
【００９０】
［エッジシール部材］
上記エッジシール部材として用いられるガスケット１４やガスシール１５は、気体、特に酸素や水素ガスに対して不透過であればよいが、一般的には、ガス不透過材料からなるＯリングなどと同様に、いずれも単一の不透過材料により構成されていればよい。
【００９１】
さらに、電解質膜１１のエッジとガスケット１４、更にはガスケット１４とガスシール１５との接着を目的とする接着剤等を設けてなる、接着剤等１６付きのガスケット１４やガスシール１５のような複合的な構成としてもよい。ガスケット１４やガスシール１５を構成する材料は、設置後に所定の圧力がかかった状態で、酸素や水素ガスに対して不透過性を示すものであれば特に制限されない。
【００９２】
こうしたガスケット１４やガスシール１５を構成する材料のうち、Ｏリングのような弾性を有する材料としては、例えば、フッ素ゴム、シリコンゴム、エチレンプロピレンゴム（ＥＰＤＭ）、ポリイソブチレンゴム等のゴム材料、ポリテトラフルオロエチレン（ＰＴＦＥ）、ポリフッ化ビニリデン（ＰＶＤＦ）、ポリヘキサフルオロプロピレン、テトラフルオロエチレン−ヘキサフルオロプロピレン共重合体（ＦＥＰ）等のフッ素系の高分子材料、ポリオレフィンやポリエステル等の熱可塑性樹脂などが挙げられる。
【００９３】
一方、弾性を持たないガスケット１４やガスシール１５の構成材料としては、例えば、ポリエチレンナフタレート（ＰＥＮ）、ポリエチレンテレフタレート（ＰＥＴ）、ポリテトラフルオロエチレン（ＰＴＦＥ）、ポリフッ化ビニリデン（ＰＶｄＦ）などが挙げられる。
【００９４】
また、接着剤等１６の構成材料としては、電解質膜１１とガスケット１４、更にはガスケット１４とガスシール１５を密接に接着あるいは、製造段階での位置合わせを精度良く行う目的で簡易粘着できるものであれば特に制限されないが、ポリオレフィン、ポリプロピレン、熱可塑性エラストマー等（例えば、ポリエチレンナフタレート（ＰＥＮ）など）のホットメルト系接着剤、アクリル系接着剤、ポリエステル、ポリオレフィン等のオレフィン系接着剤等が使用できる。
【００９５】
上記（接着剤等１６付の）ガスケット１４やガスシール１５については、市販のものを購入して用いてもよい。ここでいう市販のものには、購入者側の仕様（寸法、形状、材料、特性など）に応じてメーカーが製造したような発注品ないし特注品等も含まれるものとする。
【００９６】
ガスケット１４やガスシール１５の厚みは、特に制限されるものではなく、対応する触媒層１２やＧＤＬ１３の厚さに応じて適宜決定すればよい。通常１０〜２００μｍ、好ましくは１５〜４０μｍ程度である。
【００９７】
上記接着剤等の厚さは、特に制限されるものではなく、所望の接着性能を発現した上で、対応する触媒層１２やＧＤＬ１３の厚さから適宜決定すればよい。通常５〜３０μｍ、好ましくは１０〜２５μｍ程度であればよい。
【００９８】
上記ヒータ付の圧延ローラ２１、２２により、該接着剤等１６を用いて電解質膜１１とガスケット１４、更にはガスケット１４とガスシール１５を接合する場合には、該圧延ローラを通過することで、２５〜１５０℃で１０秒以上加熱できるように、ロールの送り速度やヒータ加熱温度を適宜調整すればよい。
【図面の簡単な説明】
【００９９】
【図１】本発明のＭＥＡの基本構成を模式的に表した断面概略図である。
【図２】額縁状のガスケット、ガスシールを適用してロールツーロール工法にてＭＥＡを作製するための工程概略図である。
【図３Ａ】本発明の第１の実施形態における、額縁状に中央部が切断除去される前のロールシート状のガスケット、ガスシールを適用して、電解質膜とエッジシール部材とを接合してＭＥＡを作製するための工程概略図である。
【図３Ｂ】図３Ａの工程４の触媒層にあたる部分を除去する工程に用いられる代表的な吸着引き剥がし装置を模式的に表した断面概略図である。
【図４】本発明のＭＥＡの基本構成を模式的に表した平面概略図である。
【図５】本発明の第１の実施形態において用いられるガスケット、ガスシールであって、所定の部分にスリット（ミシン目）およびホットメルト等の接着剤が形成されてなるガスケットおよびガスシールのロール材が搬送されている状態での平面概略図である。
【図６】本発明の第２および第３の実施形態において、ガスシールをトムソン型を用いてハーフカットする様子を模式的に表した断面概略図である。
【図７】本発明の第２の実施形態において、ガスケットをトムソン型を用いてハーフカットする様子を模式的に表した断面概略図である。
【図８】本発明の第３の実施形態において、ガスケットをレーザー光を用いてレーザーカットする様子を模式的に表した断面概略図である。
【図９】本発明の第２および第３の実施形態において用いられるガスケット、ガスシールであって、スリット（ミシン目）を設けることなく、所定の部分にホットメルト等の接着剤が形成されてなるガスケット、ガスシールが搬送されている状態での平面概略図である。
【図１０】本発明の第２および第３の実施形態における、額縁状に中央部が切断除去される前のロールシート状のガスケット、ガスシールを適用して、電解質膜とエッジシール部材とを接合してＭＥＡを作製するための工程概略図である。
【図１１】本発明のＭＥＡを用いた燃料電池セルの基本構成を模式的に表した断面概略図である。
【符号の説明】
【０１００】
１０    ＭＥＡ、
１１、１１ａ    電解質膜、
１１ａ    電解質膜のロール（ロール材）、
１２    触媒層、
１３    ＧＤＬ、
１４、１４ｂ、１４ｃ    ガスケット（エッジシール部材）、
１４ａ    ガスケットのロール（ロール材）、
１５、１５ｂ、１５ｃ    ガスシール（エッジシール部材）、
１５ａ    ガスシールのロール（ロール材）、
１６、１６ａ、１６ｂ    接着剤等、
１７、１８    セパレータ、
１９、２０    ガス供給溝（経路）、
２１、２２    圧延ローラ、
２３、２４    加熱手段（ヒータ）、
２５、２６    搬送ローラ、
２７    吸着引き剥がし装置、
２８    吸着パッド、
２９    固定部、
３０、６１、７１    トムソン刃型、
３１、６２、７２    トムソン刃、
４１    マニホールド穴、
５１    エッジシールを形成する部分（エッジシール部分）、
５２、５２ａ、５２ｂ    アクティブエリアである触媒層にあたる部分（触媒層部分）、
５３    ミシン目（スリット）、
８１    レーザーヘッド、
８２    レーザー光、
９１    燃料電池セル。
【図１】
2007299551.tif 000003
【図２】
2007299551.tif 000004
【図３Ａ】
2007299551.tif 000005
【図３Ｂ】
2007299551.tif 000006
【図４】
2007299551.tif 000007
【図５】
2007299551.tif 000008
【図６】
2007299551.tif 000009
【図７】
2007299551.tif 000010
【図８】
2007299551.tif 000011
【図９】
2007299551.tif 000012
【図１０】
2007299551.tif 000013
【図１１】
2007299551.tif 000014